(57)【要約】  本発明の主要な主題は、粉末（Ｐ）から得られるセラミック部品（ＰＣ）を製造するための装置であって、前記粉末（Ｐ）を供給及び導入するための装置、前記粉末（Ｐ）を混合及び低温粉砕するための装置（１）、任意に、懸濁液を１つ以上の成形型に導入し、それを充填するための取り出し及び注ぐ装置（２）、液化ガスの揮発後に一軸加圧によって混合物を成形する装置（３）、任意に、細孔を通して液化ガス（ＧＬ）を排出することを可能にする多孔性鋳型を備える、懸濁液を成形するための装置（４）、及び、懸濁液を構成する液体の除去を促進するために、真空下で、型の外面を配置し、その面を加熱するための装置（５）、焼結装置（６）、を備えることを特徴とする、粉末（Ｐ）から得られるセラミック部品（ＰＣ）を製造するための装置である。
2021501312.tif 000002
【特許請求の範囲】
【請求項１】
粉末（Ｐ）から得られるセラミック部品（ＰＣ）を製造するための装置であって、
混合及び粉砕される前記粉末（Ｐ）を供給及び導入するための装置と、
前記粉末（Ｐ）及び液化ガス（ＧＬ）が導入され、直接接触して配置される断熱容器を含み、前記液化ガス（ＧＬ）の容積と前記粉末（Ｐ）の総容積との容積比が、４０から７０％である、前記粉末（Ｐ）を混合及び低温粉砕するための装置（１）と、
加圧ダイ及び圧縮プレスを含む、前記液化ガスの揮発後に一軸加圧によって前記混合物を成形するための装置（３）と、
硬化した成形部品を焼結するための装置（６）と、
を含む、粉末（Ｐ）から得られるセラミック部品（ＰＣ）を製造するための装置。
【請求項２】
前記粉砕から生じた懸濁液を１つ以上の成形型に導入し、それを充填するための排出及び鋳造装置（２）を含むことを特徴とする、請求項１に記載の装置。
【請求項３】
細孔を通して前記液化ガス（ＧＬ）を排出することを可能にする多孔性鋳型を備える、前記懸濁液を成形するための装置（４）、及び、前記懸濁液を構成する液体の除去を促進するために、前記型内の圧力に対して、真空下で、前記型の外面を配置し、前記面を加熱するための装置（５）を含むことを特徴とする、請求項１又は２に記載の装置。
【請求項４】
前記粉末（Ｐ）が、アクチニド粉末であることを特徴とする、請求項１から３の何れか一項に記載の装置。
【請求項５】
前記粉砕装置（１）が、前記粉砕圧力を制御するための安全弁（１０）を含むことを特徴とする、請求項１から４の何れか一項に記載の装置。
【請求項６】
前記粉砕装置（１）が、特に、粉砕される粉末（Ｐ）が装填された、又は、装填されていない固化ガス（ＧＳ）からなる粉砕媒体を含む遊星ボールミルの形態である、請求項１から５の何れか一項に記載の装置。
【請求項７】
前記粉砕装置（１）が、特にｎ個の合流ジェットからなる合流ジェットミルの形態であり、ｎが厳密に１より大きい整数であり、隣接する２つのジェットの間の角度（α）が等しく、特に２π／ｎに等しいことを特徴とする、請求項１から５の何れか一項に記載の装置。
【請求項８】
前記排出及び鋳造装置（２）が、振動及び／又は音響応力によって、特に圧電及び／又はソノトロードによって、前記懸濁液を安定化させる手段を含むことを特徴とする、請求項２から７の何れか一項に記載の装置。
【請求項９】
粉砕される粉末（Ｐ）を供給及び導入するための前記装置が、帯電システムを含むことを特徴とする、請求項１から８の何れか一項に記載の装置。
【請求項１０】
粉砕される粉末を供給及び導入するための前記装置が、導入された前記粉末（Ｐ）と反対の電荷を有する、静電的に帯電したバインダー（ＡＤ）を導入するためのシステムを含み、前記バインダーが、特に、エラストマー、樹脂又は接着性有機化合物であることを特徴とする、請求項１から９の何れか一項に記載の装置。
【請求項１１】
請求項１から１０の何れか一項に記載の装置によって実施されることを特徴とする、粉末（Ｐ）から得られるセラミック部品（ＰＣ）を製造するための方法。
【発明の詳細な説明】
【技術分野】
【０００１】
本発明は、部品の形態で使用される１つ又は複数の対象元素の粉末から得られる高密度セラミック部品を製造する分野に関する。
【０００２】
より詳細には、本発明は、特に以下の３つの段階に基づいて、特定の特性を有するセラミック部品を製造するためのこれらの粉末の使用に関する：
液化ガス及び粉末の混合及び粉砕から懸濁液を調製する段階；
懸濁液からの粉末又は懸濁液からの成形部品を加圧することによって成形する段階；
適切な熱処理によって成形からの部品の焼結による緻密化段階。
【０００３】
好ましくは、それは、例えば、特に酸化ウラン粉末（ＵＯ２）及び／又は酸化プルトニウム粉末（ＰｕＯ２）を含む、アクチニド粉末などの高密度及び／又は凝集性粉末に適用される。さらに、本発明は、好ましくはセラミック核部品の製造、すなわち核燃料、特に核燃料ペレットの製造に適用される。
【０００４】
従って、本発明は、低温でセラミック部品を製造するための装置、並びに、関連する製造方法を提案する。
【背景技術】
【０００５】
調製方法が異なるため、酸化ウラン粉末（ＵＯ２）及び酸化プルトニウム粉末（ＰｕＯ２）などのアクチニド粉末は、混合及び粉砕の際に、一般に流動学の観点から、異なる特性及び挙動を有する。
【０００６】
従って、刊行物“ＭＯｘ  Ｆｕｅｌ  Ｆａｂｒｉｃａｔｉｏｎ  ａｎｄ  ｉｎ−ｒｅａｃｔｏｒ  ｐｅｒｆｏｒｍａｎｃｅ”，Ｄ．Ｈａａｓ，  Ｍ．Ｌｉｐｐｅｎｓ，  Ｐｒｏｃ．  ｏｆ  ｔｈｅ  Ｉｎｔｅｒｎａｔ．  Ｃｏｎｆｅｒｅｎｃｅ  ｏｎ  Ｆｕｔｕｒｅ  Ｎｕｃｌｅａｒ  Ｓｙｓｔｅｍｓ，  Ｇｌｏｂａｌ  ９７に記載されているように、ＭＩＭＡＳとして知られているプロセスで酸化プルトニウムに関連する酸化ウラン粉末から製造された燃料は、燃料の再処理に必要な硝酸にペレットが溶解できない場合がある。この挙動は、ボールミルジャーで粉砕された母材混合物中のプルトニウムの分布の不均一性によって説明され、焼結中に拡散によって再吸収するには大き過ぎるプルトニウムに富むアイランドの存在によって特徴付けられる。これらのプルトニウム含有領域は、潜在的に４５％を超える濃度で、永久に不溶性である。乾式粉砕アプローチのこの困難さは、液体粉砕を使用することで制限されるか、取り除かれさえする。
【０００７】
実際に、湿式粉砕は、高効率及び低エネルギー消費により、産業界（原子力産業以外）で一般的に採用されている粉砕方法である。この文献では、一般に、浮かび上がる主な結論は次の通りである：液体媒体での粉砕が、乾式粉砕よりも効率的であるが、発生した現象の解釈は、依然として困難である。Ｐａｄｄｅｎ  ａｎｄ  Ｒｅｅｄについては、“Ａｍｅｒｉｃａｎ  Ｃｅｒａｍｉｃ  Ｓｏｃｉｅｔｙ  Ｂｕｌｌｅｔｉｎ”，ＳＡ．  Ｐａｄｄｅｎ，  ＪＳ．  Ｒｅｅｄ，  １９９３において、湿式媒体における粉砕が、衝撃が緩和されないため、エネルギーの観点からより効率的である。Ｅｌ−Ｓｈａｌｌについては、“Ｐｈｙｓｉｃｏ−Ｃｈｅｍｉｃａｌ  Ａｓｐｅｃｔｓ  ｏｆ  Ｇｒｉｎｄｉｎｇ：  ａ  Ｒｅｖｉｅｗ  ｏｆ  Ｕｓｅ  ｏｆ  Ａｄｄｉｔｉｖｅｓ”，  Ｐｏｗｄｅｒ  Ｔｅｃｈｎｏｌｏｇｙ，  Ｖｏｌｕｍｅ  ３８，  Ｊｕｌｙ  １９８４，  ｐａｇｅｓ  ２７５−２９３には、液体プロセスの効率は、パルプ又は粉末の物理的性質、その分散状態及びその密度に応じて、ミルを通した材料の輸送モードに由来する。
【０００８】
セラミック部品の製造は、通常、液相（水）粉砕、次いで、スラリー、例えば食器又は衛生製品用の材料の製造に関連するような産業用途において、種々の鉱物材料の懸濁液の成形によって行われる。この従来のプロセスは、工業的には堅牢であるが、部品の乾燥が遅いため、離型が遅れ、又は金型の耐用年数が短いなど、いくつかの欠点がある。例えば、英国特許出願公開第１１７０２７７号明細書、中国特許出願公開第１０５６０１２７９号明細書、欧州特許出願公開第０１９１４０９号明細書、国際公開第２００５／０１２２０５号、又は、国際公開第９６／０６８１１号に記載されているような、このタイプの方法の多くのバリエーションに留意されたい。
【０００９】
特に離型時間を制限するために、この方法の適応が提案されていることに留意されたい。従って、例えば、欧州特許出願公開第１５７５７４５号明細書、米国特許第５４２７７２２号明細書、及び、欧州特許出願公開第０４６３１７９号明細書に記載されているように、この目的のために高圧を用いた成形に注目することができる。
【００１０】
核燃料などのセラミックを製造する状況では、従来、ボールミルは、ウラン及びプルトニウムの酸化物の粉末の共粉砕に使用されている。モノグラフ“Ｐｒｏｃｅｓｓ  ｅｎｇｉｎｅｅｒｉｎｇ  ｏｆ  ｓｉｚｅ  ｒｅｄｕｃｔｉｏｎ：  ｂａｌｌ  ｍｉｌｌｉｎｇ”，  Ａｕｓｔｉｎ  Ｌ．Ｇ．  ｅｔ  ａｌ．，  ＡＩＭＥ，  １９８４、又は、英国特許出願公開第１８９６２５０１号明細書、米国特許第６４７３３３６号明細書、米国特許第２２３５９８５号明細書、及び、米国特許第２０４１２８７号明細書等の文献には、このタイプの用途に使用することができるこれらのボールミルの複数のバージョンが記載されている。臨界、放射線分解及び汚染された水性廃水の生成などの原子力産業における、しばしば禁止されているリスク及び制限の導入により、液相粉砕は、従来使用されていない。
【００１１】
さらに、（焼結による熱高密度化の前に）硬化部品を得るために圧力下で鋳造することは、“Ｏｒｇａｎｉｓｍｅｓ  ｐｏｕｒ  ｌａ  ｐｒｏｄｕｃｔｉｏｎ  ｄｅ  ｍａｔｅｒｉｅｌ  ｓａｎｉｔａｉｒｅ  ａ  ｃｙｃｌｅ  ｒａｐｉｄｅ”  ［Ｏｒｇａｎｉｓｍｓ  ｆｏｒ  ｔｈｅ  ｒａｐｉｄ  ｃｙｃｌｅ  ｐｒｏｄｕｃｔｉｏｎ  ｏｆ  ｓａｎｉｔａｒｙ  ｅｑｕｉｐｍｅｎｔ］，  Ｍ．  Ｖｏｕｉｌｌｅｍｅｔ  ｅｔ  ｃｏｌｌ．，  Ｉｎｔｅｒｃｅｒａｍ，ｖｏｌ．３９，ｎｏ．１，１９９０，ｐａｇｅｓ１７−２３等の文献に記載されている。これらの用途のための多孔質金型を製造するための商業的及び技術的な高圧鋳造装置は、例えば、ＮＥＴＺＣＨ社などの多くの産業会社から入手可能であることに留意すべきである。
【００１２】
鋳造によるセラミックを製造するためのこれらの方法が圧力下で行われるか否かは、水溶液と、必要に応じて安定剤、分散剤、レオロジー剤、凝集剤などの添加剤とに基づくスラリーの配合に依存する。全ての場合において、これらの成分、水及び／又は添加物は、核燃料の生産に関連するものなどの特定の用途に悪影響を及ぼす。これらの成分が、処理が困難な汚染廃棄物／廃水の生成、及び／又は、放射線分解による爆発、又は、臨界関連事故のリスクさえ引き起こし得るからである。
【００１３】
従って、先行技術の前述の解決策は、例えば核燃料を形成するものなどの特定のセラミックの製造には容易に適用することができない。
【００１４】
有機液体からなるスラリーを提供する特定の溶液が、液体流出物の処理の問題及び／又は放射線分解のリスクの制御に応答しないことに留意すべきである。
【００１５】
さらに、従来のいくつかの方法又は装置は、水溶液又は有機液体さえ使用せず、より革新的な方法で液化ガスを使用している。これらの後者の解決策は、本発明が遭遇する目的にはあまり効果的ではない。実際に、例えば、英国特許出願公開第１５０８９４１号明細書、欧州特許出願公開１４０５９２７号明細書、又は、欧州特許出願公開第２５３５１１４号明細書に記載されているタイプの方法は、多過ぎる液化ガスを使用し、装置の圧力上昇のリスクが制御されない。さらに、使用を最適化するための制御を可能にする要素が組み込まれていない。最後に、粉末と構成材料を形成する材料との間の摩耗によって引き起こされる汚染は、無視することができず、これは、本発明によって求められる用途など、いくつかの用途では禁じられる可能性がある。
【先行技術文献】
【特許文献】
【００１６】
【特許文献１】英国特許出願公開第１１７０２７７号明細書
【特許文献２】中国特許出願公開第１０５６０１２７９号明細書
【特許文献３】欧州特許出願公開第０１９１４０９号明細書
【特許文献４】国際公開第２００５／０１２２０５号
【特許文献５】国際公開第９６／０６８１１号
【特許文献６】欧州特許出願公開第１５７５７４５号明細書
【特許文献７】米国特許第５４２７７２２号明細書
【特許文献８】欧州特許出願公開第０４６３１７９号明細書
【特許文献９】英国特許出願公開第１８９６２５０１号明細書
【特許文献１０】米国特許第６４７３３３６号明細書
【特許文献１１】米国特許第２２３５９８５号明細書
【特許文献１２】米国特許第２０４１２８７号明細書
【非特許文献】
【００１７】
【非特許文献１】“ＭＯｘ  Ｆｕｅｌ  Ｆａｂｒｉｃａｔｉｏｎ  ａｎｄ  ｉｎ−ｒｅａｃｔｏｒ  ｐｅｒｆｏｒｍａｎｃｅ”，Ｄ．Ｈａａｓ，  Ｍ．Ｌｉｐｐｅｎｓ，  Ｐｒｏｃ．  ｏｆ  ｔｈｅ  Ｉｎｔｅｒｎａｔ．  Ｃｏｎｆｅｒｅｎｃｅ  ｏｎ  Ｆｕｔｕｒｅ  Ｎｕｃｌｅａｒ  Ｓｙｓｔｅｍｓ，  Ｇｌｏｂａｌ  ９７
【非特許文献２】Ｐａｄｄｅｎ  ａｎｄ  Ｒｅｅｄについては、Ａｍｅｒｉｃａｎ  Ｃｅｒａｍｉｃ  Ｓｏｃｉｅｔｙ  Ｂｕｌｌｅｔｉｎ、ＳＡ．  Ｐａｄｄｅｎ，  ＪＳ．  Ｒｅｅｄ，  １９９３
【非特許文献３】“Ｐｈｙｓｉｃｏ−Ｃｈｅｍｉｃａｌ  Ａｓｐｅｃｔｓ  ｏｆ  Ｇｒｉｎｄｉｎｇ：  ａ  Ｒｅｖｉｅｗ  ｏｆ  Ｕｓｅ  ｏｆ  Ａｄｄｉｔｉｖｅｓ”，  Ｐｏｗｄｅｒ  Ｔｅｃｈｎｏｌｏｇｙ，  Ｖｏｌｕｍｅ  ３８，  Ｊｕｌｙ  １９８４，  ｐａｇｅｓ  ２７５−２９３
【非特許文献４】“Ｐｒｏｃｅｓｓ  ｅｎｇｉｎｅｅｒｉｎｇ  ｏｆ  ｓｉｚｅ  ｒｅｄｕｃｔｉｏｎ：  ｂａｌｌ  ｍｉｌｌｉｎｇ”，  Ａｕｓｔｉｎ  Ｌ．Ｇ．  ｅｔ  ａｌ．，  ＡＩＭＥ，  １９８４
【非特許文献５】“Ｏｒｇａｎｉｓｍｅｓ  ｐｏｕｒ  ｌａ  ｐｒｏｄｕｃｔｉｏｎ  ｄｅ  ｍａｔｅｒｉｅｌ  ｓａｎｉｔａｉｒｅ  ａ  ｃｙｃｌｅ  ｒａｐｉｄｅ”  ［Ｏｒｇａｎｉｓｍｓ  ｆｏｒ  ｔｈｅ  ｒａｐｉｄ  ｃｙｃｌｅ  ｐｒｏｄｕｃｔｉｏｎ  ｏｆ  ｓａｎｉｔａｒｙ  ｅｑｕｉｐｍｅｎｔ］，  Ｍ．  Ｖｏｕｉｌｌｅｍｅｔ  ｅｔ  ｃｏｌｌ．，  Ｉｎｔｅｒｃｅｒａｍ，ｖｏｌ．３９，ｎｏ．１，１９９０，ｐａｇｅｓ１７−２３
【発明の概要】
【発明が解決しようとする課題】
【００１８】
従って、粉末、又は部品の形態で使用される対象の元素、特にアクチニド粉末から、特定の特性を備えたセラミック部品を製造するための新しいタイプの装置及び方法を提案する必要がある。
【００１９】
特に、付随して次のことができる必要がある：
−使用する１つ又は複数の粉末で汚染された液体廃液を生成する液体なしに、粉末のスラリー／懸濁液を調製し、
−このスラリーを形成する１つ又は複数の粉末の粒径分布に関係なく、このスラリーを調製し、
−使用される粉末に対して不活性な液化ガスを使用することにより、このスラリーに由来する最終製品の汚染を引き起こすことなく、このスラリーを調製し、
−潜在的に、硬化したグリーン体を汚染したり、可燃性／爆発性ガスを発生する可能性がある放射線分解を受けたりする危険性のある添加剤を安定化することなく、スラリーを調製し、
−グリーン体に損傷を与えることなく、また金型に潜在的に損傷を与えることなく、液体を非常に迅速に（つまり、工業生産率を可能にするために）排出し、
−特に核燃料用途では明らかではない連続的な方法で焼結前に硬化部品を製造し、粉末を粉砕する操作が、現在バッチで工業的に行われており、
−全体として、焼結後の仕様に対応した緻密な部品を得る。
【００２０】
本発明の目的は、上記の必要性に少なくとも部分的に対応し、従来技術の実施形態に関する不利な点を改善することである。
【課題を解決するための手段】
【００２１】
本発明の目的は、その態様の１つによれば、粉末から得られるセラミック部品、特にアクチニド粉末から得られる核燃料ペレットを製造するための装置であって、
−混合および粉砕される粉末を供給および導入するための装置と、
−粉末を混合及び低温粉砕するための装置であって、粉末及び液化ガスが導入され、直接接触する断熱容器であって、液化ガスの容積と粉末の総容積との容積比が、４０から７０％である、断熱容器と、任意に、液化ガスの損失を最小限にするために粉砕圧力を制御するための安全弁と、を備える、粉末を混合及び低温粉砕するための装置と、
−任意に、粉砕から生じた懸濁液を１つ以上の成形型に導入し、それを充填するための排出及び鋳造装置と、
−加圧ダイ及び圧縮プレスを備える、液化ガスの揮発後に一軸加圧によって混合物を成形するための装置と、
−任意に、鋳造の場合、細孔を通して液化ガスを排出することを可能にする多孔性鋳型と、懸濁液を構成する液体の除去を促進するために、型内の圧力に対して、真空下で、型の外面を配置し、この面を加熱するための装置と、を備える懸濁液を成形するための装置であって、この排出が、必要に応じて、任意に、製造される部品の硬化したグリーン体の緻密化を促進するために振動によって支援される、懸濁液を成形するための装置と、
−硬化した成形部品を焼結するための装置、特に制御された雰囲気下において約１７００℃で操作することができる焼結炉と、
を含むことを特徴とする。
【００２２】
本発明により、特に汚染がなく、疎水性で熱に敏感な、高付加価値のセラミック部品を得ることが可能である。
【００２３】
本発明は、いくつかの段階に基づいている：
焼結される部品のグリーン体を形成する前に、粉末を低温流体に懸濁する段階；
懸濁液を粉砕する段階；
例えば加圧又は鋳造によって懸濁液を成形する段階であって、鋳造の場合、多孔質金型を通しての吸引／蒸発及び／又は部品の加熱によって低温流体を排出する段階；
焼結によって緻密化する段階。
【００２４】
従って、有利には、本発明は、上述の必要性に応えるために幾つかの技術的効果を使用する。より具体的には、それは、製造される部品の構成要素の分布に関して、均質部品の製造を保証するのに特に役立つ。ＭＯｘ燃料の場合、ミクロンスケールでのＵＯ２／ＰｕＯ２の分布の均質化が望ましい。さらに、これらの「製品」仕様を超えて、プロセスの制約、特定の臨界リスク管理、汚染された排水管理、放射線分解の管理、生産速度などを考慮する必要がある。本発明は、これらの期待及び要件を満たすことを可能にする。
【００２５】
本発明において有利に利用される技術的効果には、
対象の成分の均質化を最適化することを可能にする低温液体で粉砕し、これを達成するために必要な時間を最小化し、乾式粉砕と比較して粉末の汚染を最小化し、懸濁液中の微粒子が懸濁液内に隔離されたままであり、これにより材料の分散が回避され、プロセスのオペレーターの汚染及び放射線影響のリスクを制限することを可能にすること；
目標とする液化ガスの沸点に照らして懸濁液を形成する低温流体の急速蒸発；
いわゆる乾式法では流動性が低いと言われているアクチニド粉末の混合物を流動化させ、従って均質化する可能性；
が含まれる。
【００２６】
従って、本発明は、上述の制約を考慮することを提案し、本発明で使用される液化ガス媒体は、放射線分解を受けず、さらに、常温での再凝縮のリスクなしに蒸発（自然又は強制）後の液体流出問題の定義による管理を可能にする。最後に、水素化されていない液化ガスを使用しても、従来技術の乾式法と比較して、臨界の危険性が大幅に増加することはない。
【００２７】
ここで、通常の方法では、低温流体が、低温において液体状態で貯蔵された液化ガスを指すことに留意されたい。この液化ガスは、本発明の実施条件下では、混合、粉砕及び解砕される粉末に対して化学的に不活性である。
【００２８】
本発明によるセラミック部品を製造するための装置はまた、単独で又は任意の技術的に可能な組み合わせで、以下の特徴のうちの１つ以上を含み得る。
【００２９】
低温粉砕装置は、アクチニド粉末を使用する用途のために、ＵＴｉ又はＺｒＯ２合金から作られたローラーなどの従来の粉砕媒体を含むことができる。
【００３０】
低温粉砕装置は、特に、汚染を最小化し、及び／又は、それらの密度を高めるために、粉砕される粉末が装填された又は装填されていない、固化ガスで形成された粉砕媒体を含むボールミル又は遊星ミルの形態であり得る。
【００３１】
従って、粉砕媒体は、固化した低温ガスの形態にすることができ、断熱容器は、液化ガスを封入することができ、その量は、一般に、粉末床の流動化／攪拌を可能にするために、５０％程度の、粉末床の開気孔容積を地面に満たすのに十分である。ここでの目的は、非常に流動性のある、又は流動性のない粉末で構成されている場合でも、粒状媒体の流動化を可能にすると同時に、過圧のリスクを最小限に抑えるために、液化ガスの量を最小化する。
【００３２】
低温粉砕装置は、合流ジェットミルの形態で存在することもでき、特にｎ個の合流ジェットを含み、ｎは厳密に１より大きい整数であり、２つの隣接するジェット間の角度が等しく、特に２π／ｎである。従って、この装置は、特に、懸濁液中で粉砕される粉末を含む低温流体のジェットを液体の形態で分配するための装置を備えることができ、ジェットは合流し、有利には、これらのジェットを含む平面内で均等に分配される（合流の角度に関して）。
【００３３】
排出及び鋳造装置は、必要に応じて液化ガス／固体粉末分率の調整を可能にするように構成することができる。
【００３４】
さらに、排出及び鋳造装置（２）は、振動及び／又は音響応力によって、特に圧電及び／又はソノトロードによって、懸濁液を安定化させるための手段を含む。
【００３５】
粉砕される粉末を供給及び導入するための装置は、帯電システムを含み得る。
【００３６】
さらに、粉砕される粉末を供給及び導入するための装置は、導入された粉末と反対の電荷を有する静電的に帯電したバインダーを導入するためのシステムを含み得、バインダーは、特に、エラストマー、樹脂又は接着性有機化合物である。
【００３７】
さらに、本発明の別の目的は、粉末から得られるセラミック部品を製造する方法であって、上記で定義された装置によって実施されることを特徴とする方法である。
【００３８】
本発明による製造装置及び方法は、単独で、又は他の特徴との技術的に可能な全ての組み合わせで、詳細な説明に開示された特徴の何れかを含むことができる。
【図面の簡単な説明】
【００３９】
本発明は、非限定的で例示的な実施形態の以下の詳細な説明を読むことによって、並びに、添付の図面の概略図及び部分図を調べることによって、よりよく理解することができる。
【００４０】
【図１】本発明によるセラミック部品を製造するための装置及び方法の原理を示すブロック図を表す。
【図２】本発明による装置及び方法のための様々なタイプの粉砕装置を概略的に示す図である。
【図３】本発明による装置及び方法のための様々なタイプの粉砕装置を概略的に示す図である。
【図４】本発明による装置及び方法のための様々なタイプの粉砕装置を概略的に示す図である。
【図５】本発明による装置及び方法のための排出及び鋳造装置の例を概略的に示す。
【図６Ａ】多孔性型の使用におけるバリア効果濾過を図示する。
【図６Ｂ】深層濾過を図示する。
【図７】本発明による装置のための多孔質型の粉砕装置／懸濁液及び充填アセンブリの原理の概略図を示す。
【図８】分離及び加熱後の懸濁液及び硬化部分におけるバインダーの粒子と粉末の粒子との間の配置を示す。
【図９】異なる温度での密度の関数としての二酸化炭素中のナフタレンの溶解度の変化を示す。
【図１０】遭遇する可能性のある粉末懸濁液の剪断下の主な挙動を示し、この曲線は、降伏応力流体、剪断減粘性流体及びニュートン流体にそれぞれ対応する。
【図１１】最大充填体積分率の２つの値について、液体窒素中の粉体懸濁液の粘度を粉体の体積分率の関数として示した図である。
【図１２】時間の関数として、減少した（つまり、無次元の）沈降速度の確立を示す。
【図１３】２つのタイプの液化ガスについて、粒子の半径の関数として、粒子単独又は懸濁液中の沈降速度を示す。
【図１４Ａ】粉末の視覚化の２つのスケールで走査型電子顕微鏡（ＳＥＭ）によって撮られた写真を示す。
【図１４Ｂ】粉末の視覚化の２つのスケールで走査型電子顕微鏡（ＳＥＭ）によって撮られた写真を示す。
【図１５Ａ】粉末の視覚化の２つのスケールでＳＥＭによって撮られた写真を示す。
【図１５Ｂ】粉末の視覚化の２つのスケールでＳＥＭによって撮られた写真を示す。
【図１６Ａ】本発明による製造方法によって生成されたＵＰｕＯ２燃料の微細構造を示す。
【図１６Ｂ】本発明による製造方法によって生成されたＵＰｕＯ２燃料の微細構造を示す。
【図１７】本発明による方法によって生成されたＵＰｕＯ２のペレットに適用される焼結サイクルを表す。
【図１８】サイズの関数としてのエネルギーの変化によって粉砕される粒子の範囲を示す。
【図１９】遠心力及びボールにかかる重力を表す。
【図２０】ボール内の固体（酸化プルトニウムの場合）の体積分率の関数として、ドライアイスのボールの密度の変化を表す。
【図２１】ボールミルでの粉砕時間の関数としての粉末の粒径分布の変化、つまり、サイズに対する体積百分率の変化を表す。
【図２２】本発明による粉砕アプローチ（単純な混合の参照アプローチ）、乾式相ボールミル、及び、ＬＮ２ミルの比較を可能にする。
【図２３】粉砕される装填物の比表面積及びその粒径分布に対する、他の参照アプローチと比較した本発明の粉砕の影響を示す。
【００４１】
これらの図の全てにおいて、同一の参照符号は、同じ又は同等の要素を指定することができる。
【００４２】
さらに、図をより読みやすくするために、図に示されている様々な部分は、必ずしも一定の縮尺ではない。
【発明を実施するための形態】
【００４３】
以下に説明する例示的な実施形態では、考慮される粉末は、核燃料ペレットの製造を可能にするアクチニド粉末であることに留意されたい。さらに、ここで考慮される低温流体は、液体窒素である。しかしながら、本発明は、これらの選択に限定されない。
【００４４】
本発明によるセラミック部品を製造するための装置及び方法の原理を示すブロック図を表す。
【００４５】
最初に、この装置は、混合及び低温粉砕のための装置１を含み、その中に、粉末Ｐ、液化ガスＧＬ、及び、任意選択で添加剤ＡＤが導入される。
【００４６】
さらに、この装置は、粉砕装置１によって得られた粉砕から得られた粉末懸濁液を１つ又は複数の成形型に導入し、それを充填するための排出及び鋳造装置２を含む。
【００４７】
さらに、加圧ダイ及び圧縮プレスを含む、液化ガスの揮発後に一軸加圧によって混合物を成形するための装置３も提供される。装置１はまた、液化ガスＧＬが細孔を通して排出されることを可能にする多孔性鋳型を含む懸濁液を成形するための装置４、及び、鋳型内の圧力に対して、鋳型の外面を真空下に置き、及び／又は、懸濁液を構成する液体の除去を促進するために、この面を加熱するための装置５を含む。
【００４８】
最後に、装置１は、硬化した成形部品を焼結するための装置６、特に、制御された雰囲気下において約１７００℃で動作することができる焼結炉を含み、セラミック部品ＰＣを得ることを可能にする。
【００４９】
本発明による装置のこれらの構成要素及び本発明による製造方法の段階を以下に詳細に説明する。
【００５０】
（低温粉砕装置）
粉末Ｐの安定した懸濁液及び／又は十分な程度の混合物均質性を得るために、粉砕装置１は、凝集及び不均一性を制限するために、非常に細かくない粉末の粉砕を可能にする。
【００５１】
懸濁及び粉砕は、低温粉砕、すなわち液化ガス相で操作されることにより行われる。これを行うには、充填物の汚染のリスクを制限するために、いくつかのタイプのミルを考慮することができる。
【００５２】
非限定的な例として、低温粉砕装置１は、図２に示すように垂直回転面を有するボールミルの形態、又は、図３に示すように水平面の回転を有する遊星ミルの形態とすることができ、これらは、それにもかかわらず、それらが液化ガスを含むことができるように設計されている。
【００５３】
これを行うために、それらは、有利には、断熱されており、場合によっては、作動圧力を制御／制限し、蒸発の影響を低減するための安全弁１０を備えている。さらに、任意に、粉砕される粉末Ｐの汚染を制限するために、粉砕媒体（ビーズ、ボールなど）は、固化ガスＧＳ、例えば二酸化炭素（ＣＯ２）で構成され、その密度は、ミルで使用される液化ガスＧＬの密度より大きい。
【００５４】
図２及び図３では、Ｒは、回転方向を表し、Ｂは、ドライアイスで構成されたボールで、粉砕／凝集される粉末Ｐの一部を含むことができ、ＧＳは、固化ガスを表し、ＧＬは、液化ガスを表し、ＧＬ＋Ｐは、液化ガス浴ＧＬ及び粉末床Ｐを含む懸濁液又は低温スラリーを表し、ｇＰは、粉末粒子を表す。
【００５５】
別の代替案は、図４に示すように、汚染を同様に制限するために合流ジェットミルを使用できるようにすることである。
【００５６】
従って、図４において、参照符号１１は、ドレンギロチンバルブを示し、参照符号１２は、ソノトロードを示し、参照符号ＪＳは、液化ガス／粉末懸濁液ジェットを示し、参照符号Ｚｉは、衝撃領域を示し、参照Ｊｎ、Ｊｎ＋１及びＪｎ＋２はそれぞれ、帯電した懸濁液のジェットｎ、ｎ＋１、ｎ＋２を示し、参照符号Ｚは、右側の領域の図４の左側の拡大部分を示す。ここには３つのジェットがあるため、角度αは、２π／３ラジアンに等しい。
【００５７】
より具体的には、ｎ個のジェットを有する粉砕構成を使用することによる粉末Ｐの汚染なしの粉砕は、ジェットの制御された合流に依存し、以下のようになる：
−２つの隣接するジェット間の角度は、２π／ｎに等しく、
−各ジェットの運動量（ｑｍ）は、等しい。
【００５８】
これは、各ノズルによって同等の圧力を掛けることによって可能になり、ノズルは、同じ流量と同じ噴射速度を保証するために、同じ内部分布直径を有する。
【００５９】
（排出及び鋳造装置）
そのような排出及び鋳造装置２の例は、図５に示されている。
【００６０】
この装置２は、重力の影響下で排出することができ、及び／又は、圧力によって支援することができる容積を含む。この容積自体は、懸濁液を安定に保つために、言い換えれば装置の使用中に沈降しないようにするために、圧電又はソノトロードなどの振動／音響応力装置を任意に備えている。従って、必要に応じて、圧電又はソノトロードを使用して機械的又は音響的振動を加えることが可能である。また、図５では、ＢＧは、ガスシリンダーを示し、参照符号２０は、液化ガスの断熱容積を示すことに留意すべきである。
【００６１】
さらに、粉末Ｐ／液化ガスＧＬ比に応じて、この装置では、液化ガスの割合を追加又は除去することによってこの比を制御することが可能である。
【００６２】
（成形装置）
任意に、強制鋳造の場合、次に、以前に配合された懸濁液は、本発明による方法によって形成される部品ＰＣの最終形状を予熱する多孔質モールドＭＰに導入される。深層濾過（図６Ｂ）と比較して多孔性金型ＭＰ（図６Ａ）の使用で見られるバリア効果濾過を示す図６Ａ及び図６Ｂに示すように、金型ＭＰは、バリア効果のある金属製のＰｏｒａｌ（登録商標）などの様々な多孔性材料又は多孔性樹脂などで製造することができる。
【００６３】
図７は、金型ＭＰの粉砕装置１／懸濁液及び充填アセンブリの原理の概略図を示す。
【００６４】
生産速度を上げることができるようにするために、金型ＭＰの外面を真空／減圧下に置くことによって、及び／又は、液化ガスＧＬの蒸発を促進するために温度を調整することによって、液化ガスＧＬを排出することができる。しかしながら、液化ガスＧＬの急速な蒸発が、硬化した部品のバブリング及び脱緻密化を引き起こす可能性があるため、金型ＭＰの温度の上昇が高すぎることは望ましくないことに留意されたい。
【００６５】
同様に、硬化した成形部品、つまりまだ焼結していない部品の機械的強度を向上させることによって、同様に生産速度及／又は部品の形状の制御を高めるために、懸濁液を高圧下に置くことができる。
【００６６】
図７において、参照符号１５、１６及び１７がそれぞれ、ポンプ、ヒーター及びガスの排出を表すことに留意されたい。
【００６７】
さらに、硬化部品の強度を高めるために、液化ガスＧＬ／粉末Ｐの懸濁液内にバインダーＡＤを加えることも可能である。バインダーは、周囲温度で液体であり、懸濁液の温度で固体であるように選択することができる。このバインダーは、粉末の形態で有利に装填することができる。さらに、このバインダーは、粉末粒子との接触を促進し、従って液化ガスが分離されて部品が周囲温度にされると硬化部品の強度を向上させるために、使用される粉末の粒径よりも小さい粒径を持つことができる。従って、図８は、分離及び加熱後の懸濁液中及び硬化部分におけるバインダーの粒子ｇＡＤと粉末の粒子ｇＰとの間の配置を示す。矢印Ｚは、図の右側から左側に拡大した部分を示す。
【００６８】
バインダーが、液化ガス相に溶解するように任意に選択することができることにも留意されたい。これは、ＣＯ２中のナフタレンの溶解度の変化、つまり、様々な温度において密度μ（ｇ／Ｌ）の関数としてのナフタレン（×１０３）のモル分率ｆｍを表す図９に示すように、二酸化炭素（ＣＯ２）中のナフタレンなどの有機化合物に対して想定することができる。
【００６９】
より従来的な方法では、成形は、液化ガスの揮発後の単軸プレスによって混合物を成形するための、プレスダイ及び圧縮プレスを含むデバイスに基づくことができる。
【００７０】
（焼結装置）
焼結装置６は、場合によっては、例えば、バッチ炉又は連続炉で構成することができる。アクチニド粉末の焼結の場合、焼結温度は、約１７００℃になり、焼結雰囲気は、酸素の制御された分圧になる。
【００７１】
（例示的な実施形態）
混合及び低温粉砕装置又はミル１、及び／又は、排出及び鋳造装置２又はサスペンションシステムのサイズを決定するために、初めに、懸濁液の粘度を推定することができることが必要である。
【００７２】
懸濁液中の粉末の存在は、粒子が装填されていない流体に関して速度場の乱れを引き起こす。
【００７３】
第１の近似として、粘度は、固体粒子の濃度に比例すると考えることができる。
【００７４】
いくつかのモデルを使用して、Φの関数として粘度ηを表すことができる（懸濁液を粉砕することを考慮して固体の体積分率）。これらのうち、最初の近似としてＱｕｅｍａｄａのモデルを使用することが可能である：η＝ηｆ×（１−（Φ／Φｍ））−２、
ここで、
Φｍ：最大充填体積分率、
ηｆ：間質液の速度。
【００７５】
従って、懸濁液は、粉末の濃度に応じて、いくつかのタイプの挙動を持つことができる。図１０は、遭遇する可能性のある粉末懸濁液の剪断下の主な挙動を示し、曲線Ａ１、Ａ２及びＡ３は、それぞれ降伏応力流体、ずり減粘流体及びニュートン流体に対応する。
【００７６】
より具体的には、分散液などの大部分の流体は、剪断速度に応じて、いわゆる「非ニュートン」流体のように動作する。最も一般的な２つの挙動は、次の通りである：
−ずり減粘：剪断が増加すると粘度が低下し、これは、懸濁液の場合によく見られる。粒子は、凝集体の分解を引き起こす可能性のある流体力によって、流れとせん断の影響下で組織化する。
−ずり増粘：剪断が増加すると粘度が増加する。この特性は、懸濁液ではあまり目立たないが、主に非常に濃縮された分散液でのみで現れる。この場合、剪断力の増加により、分散液の秩序が変化し、再編成により粘度が増加する。
【００７７】
本発明は、可能な限り、安定である、及び／又は流動学の観点からその使用を可能にする懸濁挙動を求める。従って、粘度と充填物含有量との間の妥協点を見つける必要がある。図１１は、液体窒素中の粉末の懸濁液の粘度ｖｉ（Ｐａ・ｓ）を、最大充填体積分率の２つの値、Φｍ＝０．７４（単一モードの球状粒子の最大含有量）及びランダムなアプローチのΦｍ＝０．６４の粉末の体積分率ｆｖの関数として示す。
【００７８】
液相低温粉砕からの懸濁液の挙動は、沈殿現象の関数でもあり、この現象により、これらの懸濁液の安定性を特定することができる。粒子沈降速度（ｖｐ）は、次の式で表すことができ：ｖｐ＝ｖｐｓ・（１−ｃ）４．８、
ここで、
ｖｐｓ：個々の粒子の沈降速度、
ｃ：粒子の体積による濃度。
【００７９】
ｖｐｓは、ストークスの条件によって制御される沈降条件の次の方程式で説明できると仮定する：ｖｐｓ＝２・ｒ２・ｇ・（ρｐ−ρｆ）／（９・μ）、
ここで、
ｒ：粒子の半径；
ρｐ：粒子の密度；
ρｆ：液化ガスの密度。
【００８０】
図１２は、秒単位の時間ｔの関数として、減少した（つまり、無次元の）沈降速度ｖｐの確立をｍ／ｓ単位で示す。
【００８１】
さらに、図６は、２種類の液化ガスにおいて、ｍ単位の粒子の半径ｒの関数として、ｍ／ｓ単位の粒子単独又は懸濁液中の沈降速度ｖｐを示す（単分散粒子の４０体積％の濃度）。より具体的には、Ｃ１、Ｃ２、Ｃ３及びＣ４は、それぞれ、懸濁液ありの液体Ｎ２、懸濁液ありの液体ＣＯ２、懸濁液なしの液体Ｎ２、及び、懸濁液なしの液体ＣＯ２の沈降速度を表す。
【００８２】
さらに、特にＣＯ２の粘度が低いため、ＣＯ２よりも窒素を使用する方が、懸濁液の安定性の観点から、他の全ての条件が同じ場合に、より有利であることが分かる。
【００８３】
ただし、多くの有機化合物が液体ＣＯ２に可溶であるため、安定剤又はバインダーを懸濁液で直接使用することができる。
【００８４】
一般的に、液化ガスＧＬの蒸発を制限するために、装置、例えば粉砕装置１は、断熱性（デュワーフラスコ、特定の断熱材など）を考慮して設計され、粉砕される粉末Ｐは、液体窒素と接触させる前に有利に冷却することができる。さらに、膜沸騰現象を回避するために、これを行うこともできる。これを行うには、“Ｇｏｕｔｔｅｓ  ｉｎｅｒｔｉｅｌｌｅｓ：  ｄｅ  ｌａ  ｃａｌｅｆａｃｔｉｏｎ  ａ  ｌ’ｅｔａｌｅｍｅｎｔ”  ［Ｉｎｅｒｔｉａｌ  ｄｒｏｐｓ：  ｆｒｏｍ  ｆｉｌｍ  ｂｏｉｌｉｎｇ  ｔｏ  ｓｐｒｅａｄｉｎｇ］，  Ａ．Ｌ．  ＨＩＭＢＥＲＴ  ＢＩＡＮＣＥ，  Ｄｏｃｔｏｒａｌ  ｔｈｅｓｉｓ  ｏｆ  Ｐａｒｉｓ  ＶＩ，  ２００４で説明されるように、粉末Ｐの温度を理想的には、使用する液化ガスのライデンフロスト温度未満、つまり液体窒素では−７３℃程度に下げる。
【００８５】
（実施例１）
図１６Ａ及び図１６Ｂは、本発明による製造方法によって製造されたＵＰｕＯ２燃料の微細構造、すなわち、本発明による方法である、核燃料の製造に使用されるＰｕＯ２及びＵＯ２の粉末に加えられる最小エネルギーに対して懸濁液の５０％の質量による充填物含有量で１分間の穏やかな粉砕による低温アプローチから製造された最終材料の微細構造を示す。
【００８６】
焼結は、本発明による方法によって生成されたＵＰｕＯ２のペレットに適用される焼結サイクルを表す図１７に関連する以下の条件下で実施され、Ｔは、温度を℃で示し、ｔは、時刻を時間で示す。
【００８７】
適用される圧力は、加圧鋳造／成形ではなく、一軸プレスによって保証されている。加えられた圧力は、２００から３００ＭＰａの間であった。粉末に対する液体窒素の質量比率は、約５０質量％であった。
【００８８】
この製造には、次の粉末が使用された：
ウラン源：乾式法と呼ばれる合成法によるＵＯ２粉末と８質量％の粗製Ｕ３Ｏ８（比表面積１．８ｍ２ｇ−１）。図１４Ａ及び図１４Ｂは、この粉末の視覚化の２つのスケールで走査型電子顕微鏡（ＳＥＭ）によって撮られた２つの写真を示す。
【００８９】
プルトニウム源：酸化プルトニウム粉末、特性：比表面積５．７ｍ２／ｇ。図１５Ａ及び図１５Ｂは、この粉末の２つのスケールの視覚化でＳＥＭによって撮影された２つの写真を示す。
【００９０】
より一般的には、粉砕エネルギーと粉砕される材料のサイズ減少を接続するために使用される法則は、材料の性質だけでなく、粉砕される粒子の範囲（粉砕操作の開始と終了における平均直径）にも依存する。
【００９１】
図１８は、μｍ単位のサイズの関数としてｋＷｈ／ｔ単位のエネルギーＥのプロファイルによって粉砕される粒子のこれらの粒径範囲を示し、特定の法則を関連付けるたびに、その一般的な形状は、ｄＥ＝−Ｋ・ｄｘ／ｘｎであり、指数ｎは、それぞれキック（ＩＩＩ）、ボンド（ＩＩ）及びフォンリッティンガー（Ｉ）の法則の値１、３／２、２を取る。
【００９２】
ボールミル１の動作パラメータを制御するために、ミルの回転速度は、従来、臨界速度（Ｖｃ）の６０から８０％の間で制御された。この速度Ｖｃは、遠心力ＦｃとボールＢに加えられる重力を示す図１９に示すように、粉砕ボールに加えられる遠心力と重力の平衡に対応する。
【００９３】
具体的には、この速度は、次の式で与えられる。
【００９４】
【数１】
2021501312.tif 000003
【００９５】
ここで、
Ｄｉ：ミル１の内径。
【００９６】
粉砕媒体として使用される液化ガスと比較して相対密度を高めるために、粉砕される固体を含むドライアイスを含む媒体を組み込んだミルの場合、ボールの密度ρＢは、固体εの含有程度に直接関連づけられる：
【００９７】
【数２】
2021501312.tif 000004
【００９８】
図２０は、ボール内の固体ε（酸化プルトニウムの場合）の体積分率の関数として、ドライアイスのボールＢの密度プロファイルρＢを表す。
【００９９】
一般的に、液相での粉砕は、粉末Ｐの解凝集を促進し、微粒子を懸濁状態に保つことができるため、乾式粉砕よりも効率的であると見なすことができ、大きな粒子の目的と粉砕をもたらす。さらに、本発明の場合、液化ガスＧＬを使用すると、（強い冷却が課せられるため）粉砕される材料が機械的に脆くなり、粉砕作業がさらに効率的になる。
【０１００】
実際に、懸濁液が乱流を生成し、ミルに伝達された特定のエネルギーに対して乾式相で得られるものよりも大きな混合エントロピーを生成することを知っているため、液相で必要な粉砕時間は、乾式相で適用する必要があるものより短い。
【０１０１】
ボールミル又は遊星ミルを使用した粉砕の文脈では、ボールミルを使用して粉砕する場合、粒径分布の変化の曲線は、ボールミルでの粉砕時間の関数としての粉末の粒径分布の変化、つまり、サイズＴａに対する体積百分率（％ｖｏｌ）の変化を正確に示す図２１で与えることができ、曲線ｔ１、ｔ２及びｔ３は、それぞれ時間ｔ＝１０・ｘｈ、時間ｔ＝ｘｈ、及び、時間ｔ＝０を表す。
【０１０２】
液相では、粉砕される充填物に伝達されるエネルギーは、乾燥相で伝達されるエネルギーよりも大きいことに注意すべきである。省エネは、ほぼ３０％である場合もある。
【０１０３】
粉砕がジェット技術に向けられている場合、操作は、解凝集及び以下のサイジング要素に向けられる：
隣接するジェットの角度：
α＝２／ｎ・π
Ｅｘで示されるｘ成分に沿ったエネルギー：
Ｅｘ＝１／２・ｍ・ｖ２＝１／２・ρ・Ｖｏｌ・（２・ｖ・ｃｏｓ（α−π／２））２
Ｅｘ＝１／２・ρ・ｖ３・π・ｄ２・Δｔ・［ｃｏｓ（２／ｎ・π−π／２）］２
ここで、
ρ：懸濁液の密度；
ｄ：ジェット直径；
ｖ：ジェット直径；
Δｔ：適用されたエネルギーを評価するために考慮される時間間隔；
ｎ：ジェットの数；
Ｅｙに示されるｙ成分の沿ったエネルギー；
Ｅｙ＝１／２・ｍ・ｖ２＝１／２・ρ・Ｖｏｌ・（２・ｖ・ｓｉｎ（α−π／２））２
【０１０４】
ここで、このタイプのミルの利点は、粉砕／解砕される媒体にエネルギーを直接加えることである。
【０１０５】
従って、粉砕される材料に実際に加えられるエネルギーがミルに加えられる全エネルギーの数パーセントに過ぎない他のミルと比較すると、エネルギー節約は、非常に大きくなる。
【０１０６】
さらに、本発明によるこのミルは、粉砕媒体が使用されないため、高度に研磨性の粉末にかなり関連していることに注意すべきである。従って、それは、汚染のリスクを軽減する。
【０１０７】
（実施例２）
本発明の方法による材料の第２の実施形態を以下に示す。液化ガス相での最初の方法段階（粉砕及び成形）に焦点が当てられていることに留意されたい。
【０１０８】
２種類の粉末の同時粉砕は、ここで説明するような低温粉砕、ジェットミル又はボールミルによって行われ、以下に説明する同じタイプの望ましい結果を得ることができる。これらの粉末は、セリア及びウランの酸化物であり、比率は、７０％／３０％である。粉砕は、３０分間行われ、これは、固相で行われる粉砕段階又はタービュレーターによる単純な混合と比較された。図２２は、粉砕アプローチの比較を可能にする（タービュレーター、乾式相ボールミル、及び、本発明によるＬＮ２ミルにおける単純な混合の参照アプローチ）。
【０１０９】
圧縮後、上記の２つの他の粉砕／混合アプローチと比較して、低温粉砕の場合の硬化部品におけるウランとセリウムとの間の分布の均一性に大きな改善が見られた。
【０１１０】
具体的には、タービュレーターでの乾式混合、ボールミルでの２時間の乾式粉砕、及び、液体Ｎ２下での３０分のビードミリングの比較テストにより、ＥＤＳマッピングのスケールで、この試験で非常に明確なＵ／Ｃｅ分布が得られる。最も均一な分布は、液体Ｎ２の下でビーズミルを使用した試験で得られる。
【０１１１】
ブレンドの密度は、その他すべての条件（プレスサイクルなど）が等しい場合、タービュレーター、液体Ｎ２ビーズミル、及び、ボールミル（乾式相）での試験において、それぞれ５．８、６．１、６．２ｇ・ｃｍ２である。
【０１１２】
さらに、比表面積と粒径分布の変化は、図２３で与えられ、図２３は、本発明の粉砕が他の参照アプローチと比較して、粉砕される充填物の比表面積とその粒径分布に及ぼす影響を示す。
【０１１３】
勿論、本発明は、たった今説明された実施形態に限定されない。当業者は様々な変更を加えることができる。
【符号の説明】
【０１１４】
１  粉砕装置
２  鋳造装置
３  成形装置
４  成形装置
５  加熱装置
６  焼結装置
１０  安全弁
１１  ドレンギロチンバルブ
１２  ソノトロード
１５  ポンプ
１６  ヒーター
１７  ガスの排出
２０  液化ガスの断熱容積
ＡＤ  バインダー
Ｂ  ボール
ＢＧ  ガスシリンダー
Ｆｃ  遠心力
ＧＬ  液化ガス
ＧＳ  固化ガス
ｇＡＤ  バインダー粒子
ｇＰ  粉末粒子
Ｊｎ  ジェット
ＪＳ  液化ガス／粉末懸濁液ジェット
ＭＰ  多孔質モールド
Ｐ  粉末
ＰＣ  部品
Ｒ  回転
Ｚ  拡大部分
Ｚｉ  衝撃領域
【図１】
2021501312.tif 000005
【図２】
2021501312.tif 000006
【図３】
2021501312.tif 000007
【図４】
2021501312.tif 000008
【図５】
2021501312.tif 000009
【図６Ａ】
2021501312.tif 000010
【図６Ｂ】
2021501312.tif 000011
【図７】
2021501312.tif 000012
【図８】
2021501312.tif 000013
【図９】
2021501312.tif 000014
【図１０】
2021501312.tif 000015
【図１１】
2021501312.tif 000016
【図１２】
2021501312.tif 000017
【図１３】
2021501312.tif 000018
【図１４Ａ】
2021501312.tif 000019
【図１４Ｂ】
2021501312.tif 000020
【図１５Ａ】
2021501312.tif 000021
【図１５Ｂ】
2021501312.tif 000022
【図１６Ａ】
2021501312.tif 000023
【図１６Ｂ】
2021501312.tif 000024
【図１７】
2021501312.tif 000025
【図１８】
2021501312.tif 000026
【図１９】
2021501312.tif 000027
【図２０】
2021501312.tif 000028
【図２１】
2021501312.tif 000029
【図２２】
2021501312.tif 000030
【図２３】
2021501312.tif 000031
【国際調査報告】
2021501312.tif 000032
2021501312.tif 000033
2021501312.tif 000034
2021501312.tif 000035